ТВЕРДЫЙ КАТАЛИТИЧЕСКИЙ КОМПОНЕНТ ДЛЯ ПОЛИМЕРИЗАЦИИ ОЛЕФИНОВ, СПОСОБ ПОЛУЧЕНИЯ ТВЕРДОГО КАТАЛИТИЧЕСКОГО КОМПОНЕНТА ДЛЯ ПОЛИМЕРИЗАЦИИ ОЛЕФИНОВ, КАТАЛИЗАТОР ПОЛИМЕРИЗАЦИИ ОЛЕФИНОВ, СПОСОБ ПОЛУЧЕНИЯ ПОЛИМЕРА ОЛЕФИНА, СПОСОБ ПОЛУЧЕНИЯ СОПОЛИМЕРА ПРОПИЛЕНА И СОПОЛИМЕР ПРОПИЛЕНА

1. Твердый каталитический компонент для полимеризации олефинов, включающий
титан, магний, атом галогена и внутренний донор электронов, где
твердый каталитический компонент имеет мультимодальное распределение пор по объему, измеренное методом ртутной порометрии, и имеет одну или более пиковых вершин в каждом диапазоне из диапазона радиусов пор от 0,002 мкм до 1 мкм и диапазона радиусов пор от более 1 мкм до 30 мкм или менее, и
отношение, которое представляет собой отношение объема пор V1, полученного из пор в диапазоне радиусов от 0,002 мкм до 1 мкм, к объему пор V2, полученному из пор в диапазоне радиусов от более 1 мкм до 30 мкм или менее, составляет от 0,30 до 0,65.
3
2. Твердый каталитический компонент для полимеризации олефинов по п. 1, где общий объем пор, измеренный методом ртутной порометрии, составляет от 0,65 до 2,00 см/г.
3
3. Твердый каталитический компонент для полимеризации олефинов по п. 1, где объем пор V1, полученный из пор в диапазоне радиусов от 0,002 мкм до 1 мкм, составляет от 0,1 до 0,8 см/г.
3
4. Твердый каталитический компонент для полимеризации олефинов по п. 1, где объем пор V2, полученный из пор в диапазоне радиусов от более 1 мкм до 30 мкм или менее, составляет от 0,3 до 1,5 см/г.
2
5. Твердый каталитический компонент для полимеризации олефинов по п. 1, где удельная поверхность, измеренная методом БЭТ, составляет от 1 до 500 м/г.
6. Твердый каталитический компонент для полимеризации олефинов по п. 1, где внутренний донор электронов представляет собой одно или более соединений, выбранных из сложноэфирного соединения, простого эфирного соединения и карбонатного соединения.
7. Способ получения твердого каталитического компонента для полимеризации олефинов, охарактеризованного в п. 1, включающий стадию
приведения соединения магния, имеющего алкоксигруппу, соединения галогенида титана и внутреннего донора электронов в контакт друг с другом, где
для контакта между соединением магния, имеющим алкоксигруппу, и соединением галогенида титана, соединение магния, имеющее алкоксигруппу, добавляют к соединению галогенида титана или, альтернативно, соединение галогенида титана добавляют к соединению магния, имеющему алкоксигруппу, непрерывно или периодически в течение 2 часов или более при поддержании температуры 15°С или ниже.
8. Способ получения твердого каталитического компонента для полимеризации олефинов по п. 7, где соединение магния, имеющее алкоксигруппу, представляет собой диалкоксимагний.
9. Способ получения твердого каталитического компонента для полимеризации олефинов по п. 7, где соединение магния, имеющее алкоксигруппу, имеет сферическую или эллипсоидальную форму частиц, имеет мультимодальное распределение пор по объему, определенное методом ртутной порометрии, и имеет одну или более пиковых вершин в каждом диапазоне из диапазона радиусов пор от 0,002 мкм до 1 мкм и диапазона радиусов пор от более 1 мкм до 30 мкм или менее.
3
10. Способ получения твердого каталитического компонента для полимеризации олефинов по п. 7, где соединение магния, имеющее алкоксигруппу, имеет общий объем пор от 1,3 до 3,0 см/г, определенный методом ртутной порометрии.
3
11. Способ получения твердого каталитического компонента для полимеризации олефинов по п. 7, где соединение магния, имеющее алкоксигруппу, имеет объем пор 0,3 см/г или более, полученный из пор в диапазоне радиусов пор от 0,002 мкм до 1 мкм, определенный методом ртутной порометрии.
3
12. Способ получения твердого каталитического компонента для полимеризации олефинов по п. 7, где соединение магния, имеющее алкоксигруппу, имеет объем пор от 0,5 до 2,0 см/г, полученный из пор в диапазоне радиусов пор от более 1 мкм до 30 мкм или менее, определенный методом ртутной порометрии.
13. Способ получения твердого каталитического компонента для полимеризации олефинов по п. 7, где соединение магния, имеющее алкоксигруппу, содержит от 0,1 до 1,5 массовых частей спирта на 100 массовых частей соединения магния, имеющего алкоксигруппу.
14. Способ получения твердого каталитического компонента для полимеризации олефинов по п. 7, где на стадии приведения соединения магния, имеющего алкоксигруппу, и соединения галогенида титана в контакт друг с другом, соединение магния, имеющее алкоксигруппу, добавляют к соединению галогенида титана непрерывно или периодически в течение 2 часов или более при поддержании температуры 15°С или ниже.
15. Способ получения твердого каталитического компонента для полимеризации олефинов по п. 7, где внутренний донор электронов приводят два или более раз в контакт с соединением магния, имеющим алкоксигруппу, соединением галогенида титана или со смесью соединения магния, имеющего алкоксигруппу, и соединения галогенида титана.
16. Катализатор полимеризации олефинов, включающий продукт от приведения в контакт твердого каталитического компонента для полимеризации олефинов, охарактеризованного в п. 1, алюминийорганического соединения, представленного следующей общей формулой (I):
1
1
1
где R представляет собой алкильную группу, имеющую от 1 до 6 атомов углерода; Q представляет собой атом водорода или атом галогена; р - действительное число 0<р≤3; когда присутствует множество фрагментов R, эти фрагменты R являются одинаковыми или отличными друг от друга; и когда присутствует множество фрагментов Q, эти фрагменты Q являются одинаковыми или отличными друг от друга,
и внешнего электронодонорного соединения,
17. Катализатор полимеризации олефинов по п. 16, где внешним электронодонорным соединением является по меньшей мере одно кремнийорганическое соединение, выбранное из соединений следующей общей формулы (II):
2
2
3
3
где R представляет собой алкильную группу, имеющую от 1 до 12 атомов углерода, циклоалкильную группу, имеющую от 3 до 12 атомов углерода, фенильную группу, винильную группу, аллильную группу или аралкильную группу, и множество фрагментов R являются одинаковыми или различными; Rпредставляет собой алкильную группу, имеющую от 1 до 4 атомов углерода, циклоалкильную группу, имеющую от 3 до 6 атомов углерода, фенильную группу, алкиламиногруппу, имеющую от 1 до 12 атомов углерода, диалкиламиногруппу, имеющую от 1 до 12 атомов углерода, винильную группу, аллильную группу или аралкильную группу, и множество фрагментов R являются одинаковыми или различными; и q представляет собой целое число 0≤q≤3,
и следующей общей формулы (III):
4
5
4
5
6
6
6
где каждый R и R представляет собой атом водорода, линейную алкильную группу, имеющую от 1 до 20 атомов углерода, разветвленную алкильную группу, имеющую от 3 до 20 атомов углерода, винильную группу, аллильную группу, аралкильную группу, циклоалкильную группу, имеющую от 3 до 20 атомов углерода, или арильную группу, и являются одинаковыми или различными, или R и Rнеобязательно соединены друг с другом с образованием кольца; R представляет собой линейную алкильную группу, имеющую от 1 до 20 атомов углерода, разветвленную алкильную группу, имеющую от 3 до 20 атомов углерода, винильную группу, аллильную группу, аралкильную группу, циклоалкильную группу, имеющую от 3 до 20 атомов углерода или арильную группу; когда присутствует множество фрагментов R, множество фрагментов R являются одинаковыми или различными; и s представляет собой целое число от 1 до 3.
18. Способ получения полимера олефина, включающий полимеризацию олефина в присутствии катализатора полимеризации олефинов, охарактеризованного в п. 16.
19. Способ получения сополимера пропилена, включающий полимеризацию пропилена с использованием катализатора полимеризации олефинов, охарактеризованного в п. 16, и последующую сополимеризацию двух или более олефинов.
3
20. Сополимер пропилена, имеющий объем пор от 0,10 до 0,23 см/г, измеренный методом ртутной порометрии.
21. Сополимер пропилена по п. 20, где
сополимер пропилена получают многостадийной полимеризацией, имеющей две или более стадии, и
объемное отношение объема пор полимера олефина, полученного после полимеризации на второй или более поздней стадии, к объему пор полимера, полученного после полимеризации на первой стадии, находится в диапазоне от 30 до 99%.
22. Сополимер пропилена по п. 20, где
сополимер пропилена имеет по меньшей мере одну пиковую вершину в диапазоне радиусов пор от 0,1 мкм до 40 мкм в распределении пор по объему, измеренном методом ртутной порометрии, и
для по меньшей мере одного пика, имеющего пиковую вершину, отношение полуширины пика в распределении пор по объему к радиусу поры пиковой вершины в распределении пор по объему составляет 2,0 или менее.
3
23. Сополимер пропилена по п. 20, где сумма объемов пор в диапазоне радиусов пор от 1 до 20 мкм составляет от 0,09 до 0,21 см/г.